(57)【要約】  セラミックス部品の強度保証試験方法の信頼性を高めることを目的とする。本発明は、使用前のセラミックス部品を全数検査する強度保証試験方法であって、セラミックス部品に、予め設定された荷重で負荷を与えると同時に、アコースティックエミッション計測を行い、試験中に破断せず、且つ、アコースティックエミッションエネルギーの変化量が、閾値以下であるものを合格とすることを特徴とするセラミックス部品の強度保証試験方法である。
2012144606.tif 000002
【特許請求の範囲】
【請求項１】
使用前のセラミックス部品を全数検査する強度保証試験方法であって、
セラミックス部品に、予め設定された荷重で負荷を与えると同時に、アコースティックエミッション計測を行い、
試験中に破断せず、且つ、アコースティックエミッションエネルギーの変化量が、閾値以下であるものを合格とすることを特徴とするセラミックス部品の強度保証試験方法。
【請求項２】
アコースティックエミッションセンサを２個以上用いて、アコースティックエミッション発生位置を特定する請求項１に記載の強度保証試験方法。
【請求項３】
有限要素法によって、前記セラミックス部品の実使用時の応力分布状態を解析して、前記セラミックス部品における応力集中領域を設定し、
試験中に破断せず、且つ、前記応力集中領域にて発生したアコースティックエミッションエネルギーが閾値以下であるものを合格とする請求項１または２に記載の強度保証試験方法。
【請求項４】
前記セラミックス部品が、生体内インプラント部材である請求項１〜３のいずれかに記載の強度保証試験方法。
【請求項５】
前記生体内インプラント部材が人工関節部材または歯科用インプラント部材である請求項４に記載の強度保証試験方法。
【請求項６】
前記人工関節部材が、人工股関節用セラミックス骨頭ボール、人工股関節用インレー、リサーフェシング用大腿骨側部材、リサーフェシング用臼蓋側部材、又は人工膝関節用大腿骨部材である請求項５に記載の強度保証試験方法。
【請求項７】
前記歯科用インプラント部材が、インプラント体、上部構造、又はアバットメントである請求項５に記載の強度保証試験方法。
【請求項８】
請求項１〜７のいずれかに記載の強度保証試験方法により合格したセラミックス部品。
【請求項９】
人工股関節用骨頭ボールの強度保証試験方法に用いる装置であって、
前記骨頭ボールの適所に取付けられる２個以上のアコースティックエミッションセンサと、ゴム部材、軸方向に沿って分割された先細のテーパー付分割セグメントを有し、
前記テーパー付分割セグメントは、開口部を鉛直上向きにして配置される前記骨頭ボールの開口部内側に、ゴム部材を介して、テーパーの先細部が鉛直下向きとなるように接触して配置され、且つ、樹脂、金属、又は樹脂と金属の複合部材からなり、
前記骨頭ボールの開口部を、前記テーパー付分割セグメントを介して、液体媒体の圧力により又は機械的に押し広げることを特徴とする装置。
【請求項１０】
４個以上のアコースティックエミッションセンサを有し、
該センサは少なくとも、前記骨頭ボールの外側最下部に１個、前記骨頭ボールの外側開口部付近に等間隔に３個取付けられる請求項９に記載の装置。
【発明の詳細な説明】
【技術分野】
【０００１】
本発明は、品質保証試験に関するものであり、特に欠陥に対して敏感であるセラミックス部品の強度保証試験方法およびそれに用いる装置に関するものである。
【背景技術】
【０００２】
セラミックス材料は、硬度、生体内での安定性、耐熱性などの諸特性に優れるため、その利用分野は、航空宇宙材料、生体材料など多岐に亘っている。一方、セラミックス材料は、金属材料などと比較して、欠陥に対して敏感であるという性質を持っており、その破壊確率はワイブル分布に従うことが知られている。【０００３】
セラミックス材料が例えば生体材料として用いられる場合、例えば人工関節部材や歯科用インプラント部材として広く使用されており、セラミックス材料の優れた摺動特性から、特に人工骨頭、臼蓋ライナー、膝関節大腿骨部材などとして好適に用いられている。しかし、このような生体材料として用いられるセラミックス材料は、生体内での破損のリスクを有しており、臨床においても骨頭ボール等の破損が報告されることがあり、重要な解決課題となっている。なお、生体内でのセラミックス骨頭の破損率は、高純度アルミナで０．０２２％程度、ジルコニア強化アルミナで０．００３％程度であると言われている。【０００４】
このような破損のリスクを軽減するため、通常、品質保証試験（プルーフ試験ともいう）が行われている。プルーフ試験では、製品の使用中に想定される荷重を製品に与え、破損する製品を排除する。例えば、骨頭ボールや臼蓋ライナーのプルーフ試験は、ＩＳＯ７２０６−１０におけるＣＣＣ法を基に、実使用時と同様の応力状態を再現するため、水圧等を用いて骨頭ボールに荷重を負荷して実施される。【０００５】
例えば、特許文献１、２には、股関節部材などの品質保証試験方法が開示されている。特許文献１では、高分子の圧縮によって、特許文献２では高分子や圧力液体等によって荷重を負荷している。
【先行技術文献】
【特許文献】
【０００６】
【特許文献１】特開２００９−６１０６９号公報
【特許文献２】特表２００２−５２５５６９号公報
【発明の概要】
【発明が解決しようとする課題】
【０００７】
しかし、上述した特許文献１、２のように、これまでに提案されてきたプルーフ試験では、セラミックス特有の遅れ破壊については検討されていない。また、これまでに提案されてきたプルーフ試験は、試験中に破壊した製品を省くものである。すなわち、プルーフ試験中に破損しなくとも、プルーフ試験中の荷重によって製品中に損傷が導入される可能性があり、このことなどが原因で、かえって製品の耐荷重強度を低くしてしまい、実使用中に破損してしまう虞があることについては検討されていなかった。【０００８】
本発明は、上記事情に鑑みてなされたものであり、その目的はセラミックス部品の強度保証試験方法の信頼性を高めることにある。
【課題を解決するための手段】
【０００９】
本発明者らは、セラミックスの破壊過程におけるアコースティックエミッション（ＡＥ）イベントの発生に関して研究を進めてきた。ＡＥ法については、例えば「金杉庸生，若山修一，セラミックス製骨頭ボールの圧縮試験における微視破壊過程のＡＥ法による評価，関東学生会第４７回学生員卒業研究発表講演会予稿集，東京都（２００８）」や、「Shuichi WAKAYAMA et.al, Quantitative Detection of Microcracks in Bioceramics using AE Source Characterization, Proceedings of the SEM Annual Conference, New Mexico USA (２００９)」に開示されている。本発明者らは、従来からのプルーフ試験中に損傷が導入されることが原因で、信頼性が不十分になるという課題を解決する手段として、ＡＥ法をプルーフ試験に具体的に応用する方法を見出し、本発明を完成した。【００１０】
上記課題を達成した本発明は、使用前のセラミックス部品を全数検査する強度保証試験方法であって、セラミックス部品に、予め設定された荷重で負荷を与えると同時に、アコースティックエミッション計測を行い、試験中に破断せず、且つ、アコースティックエミッションエネルギーの変化量が、閾値以下であるものを合格とすることを特徴とするセラミックス部品の強度保証試験方法である。本発明において、アコースティックエミッションセンサを２個以上用いて、アコースティックエミッション発生位置を特定することが好ましい。【００１１】
また、本発明において、有限要素法によって、前記セラミックス部品の実使用時の応力分布状態を解析して、前記セラミックス部品における応力集中領域を設定し、試験中に破断せず、且つ、前記応力集中領域にて発生したアコースティックエミッションエネルギーが閾値以下であるものを合格とすることが好ましい。【００１２】
前記セラミックス部品として、例えば生体内インプラント部材が挙げられ、さらに生体内インプラント部材としては、例えば人工関節部材、歯科用インプラント部材が挙げられる。前記人工関節部材は、例えば人工股関節用セラミックス骨頭ボール、人工股関節用インレー、リサーフェシング用大腿骨側部材、リサーフェシング用臼蓋側部材、又は人工膝関節用大腿骨部材である。前記歯科用インプラント部材としては、具体的にはインプラント体、上部構造、又はアバットメントが挙げられる。【００１３】
本発明は、上記記載の強度保証試験方法により合格したセラミックス部品も包含する。【００１４】
また、本発明は、人工股関節用骨頭ボールの強度保証試験方法に用いる装置であって、前記骨頭ボールの適所に取付けられる２以上のアコースティックエミッションセンサと、ゴム部材、軸方向に沿って分割された先細のテーパー付分割セグメントを有し、前記テーパー付分割セグメントは、開口部を鉛直上向きにして配置される前記骨頭ボールの開口部内側に、ゴム部材を介して、テーパーの先細部が鉛直下向きとなるように接触して配置され、且つ、前記テーパー付分割セグメントは樹脂、金属、又は樹脂と金属の複合部材からなり、前記骨頭ボールの開口部を、前記テーパー付分割セグメントを介して、液体媒体の圧力により又は機械的に押し広げることを特徴とする装置も包含する。【００１５】
前記装置において、４以上のアコースティックエミッションセンサを有し、該センサは少なくとも、前記骨頭ボールの外側最下部に１つ、前記骨頭ボールの外側開口部付近に等間隔に３つ取付けられることが好ましい。
【発明の効果】
【００１６】
本発明の強度保証試験方法によれば、アコースティックエミッション計測によって強度保証試験中に損傷の発生した部品を取り除くことができるため、強度保証試験の信頼性を向上させることができる。
【図面の簡単な説明】
【００１７】
【図１】図１（ａ）は、本発明装置の一例を示す全体概略図であり、図１（ｂ）は分割セグメント部分の拡大図であり、図１（ｃ）は分割セグメントと骨頭ボールの軸方向断面図である。
【図２】図２（ａ）は４点曲げ試験及びＡＥ測定装置の概略図であり、図２（ｂ）はＡＥ計測の結果の一例を表すグラフである。
【図３】図３は、強度保証試験を行った後に測定した残留強度の平均値を、タイプ別に示した棒グラフである。
【図４】図４は、強度保証試験を行った後に測定した残留強度のワイプルプロットである。
【図５】図５は、骨頭ボールの強度保証試験を行う際のＡＥ法の要領を示す模式図である。
【図６】図６は、人工股関節用骨頭ボールについて、有限要素法によって応力分布状態を解析した結果を示す図である。
【発明を実施するための形態】
【００１８】
本発明は、使用前のセラミックス部品全数に対して強度保証試験を行う際に、アコースティックエミッション（以下、「ＡＥ」と呼ぶ）計測を行い、ＡＥエネルギーの変化量が閾値以下であるものを合格とする点に特徴を有している。
【００１９】
従来のプルーフ試験では、プルーフ試験中の破損の有無を確認し、破損のなかった製品を合格としていたが、合格した製品でも、実使用中に破損してしまう可能性が否定できなかった。本発明では、破損の有無を確認することに加え、プルーフ試験中にＡＥ計測を行って、検出されるＡＥエネルギーの変化量が閾値以下であるものを合格とする。従って、プルーフ試験中に所定量以上の損傷が発生した製品を取り除くことができ、従来の試験よりも信頼性を高めることができる。さらにＡＥセンサを２個以上用いれば、ＡＥ信号の各センサへの到達時間の差から、損傷の発生位置を特定できるため、測定における検体間の摩擦や、装置から発生するノイズを除くことができ、正確な測定が行える。ＡＥセンサは、より好ましくは３個以上であり、さらに好ましくは４個以上であり、通常８個以下である。
【００２０】
強度保証試験における荷重の設定方法は、以下のようなものが挙げられる。すなわち、前記設定方法として、所定数のセラミックス部材に対して、本発明の強度保証試験と同様の試験を種々の負荷加重によって予備試験として行い、その予備試験の結果に基づいて設定することができる。
【００２１】
前記した予備試験の結果に基づく方法では、確保したい耐荷重強度を考慮して、保証試験の負荷荷重を設定すれば良く、例えば予備試験数の５割以上（好ましくは７割以上、特に８割以上）に主亀裂が発生する応力（すなわち、ＡＥ急増点における応力）を、強度保証試験の負荷荷重に設定すれば良い。このような荷重設定により、高い信頼性を確保できる。
【００２２】
また、本発明の強度保証試験方法では、さらに有限要素法を用いることが好ましい。有限要素法を併用する方法では、有限要素法によって、前記セラミックス部品の実使用時の応力分布状態を解析して、該応力分布状態に基づいて実使用時において応力が集中する領域を設定できる。
【００２３】
有限要素法を併用する場合、前記応力分布状態から解析された応力集中領域から検出されるＡＥエネルギーが閾値以下であるものを合格とすれば良い。ＡＥの計測においては、検体間の摩擦や、装置から発生するノイズが正確な測定を妨げる場合がある。前記したように、有限要素法で解析された応力集中領域から検出されるＡＥエネルギーで合否を判定することによって、部材の実使用時の耐荷重強度に直接影響がない部位、すなわち、応力分布状態解析によって判明した応力集中領域以外の部位からのＡＥ信号を評価対象から除くことができ、測定の正確さを更に向上できる。
【００２４】
有限要素法による応力分布状態の解析結果の一例を図６に示す。図６は、人工股関節用骨頭ボールについて、有限要素法解析によって実使用時の応力分布状態を解析した結果である。図６中、矢印で示した部分が応力集中領域であり、この領域以外からのＡＥ信号を評価対象から除くことで、測定精度をより向上できる。
【００２５】
本発明で検査対象となるセラミックス部品の材質は、ほとんど全ての緻密質セラミックスであり、代表的な材質としては、例えばアルミナ、ジルコニア、炭化ケイ素、窒化ケイ素、アパタイト、ソーダガラス、石英ガラス、バイオガラス、及びこれらの複合セラミックス等が挙げられる。また、本発明で検査対象となるセラミックス部品の用途は、機械的強度に関して高い信頼性が要求される製品（部品）の全てであり、例えば生体内インプラント部材や、航空機等の外装部品、各種エンジン部品等である。生体内インプラント部材としては、例えば人工関節部材、歯科用インプラント部材が挙げられる。前記人工関節部材は、例えば人工股関節用セラミックス骨頭ボール、人工股関節用インレー、リサーフェシング用大腿骨側部材、リサーフェシング用臼蓋側部材、又は人工膝関節用大腿骨部材である。前記歯科用インプラント部材は、具体的にはインプラント体、上部構造、又はアバットメントである。
【００２６】
本発明によって合格したセラミックス部品の強度は、従来行われてきたプルーフ試験によって合格したセラミックス部品の強度に比べて、５〜２０％程度向上できる。本発明は、このように本発明の強度保証試験方法によって合格したセラミックス部品も包含する。本発明の強度保証試験方法によって合格したセラミックス部品の平均強度は、例えば高純度アルミナ（純度９９．９％以上）で６２０ＭＰａ以上であり、好ましくは６３０ＭＰａ以上、より好ましくは６４０ＭＰａ以上であり、上限は通常７５０ＭＰａ程度である。
【００２７】
本発明の強度保証試験方法は、被試験体であるセラミックス部品に荷重を負荷する荷重負荷システムと、ＡＥセンサと、ＡＥセンサからの信号を検出及び記録する信号処理システムとを備えた装置によって実施できる。特に、本発明は、セラミックス部品のうち、人工股関節用骨頭ボールの強度保証試験方法に用いる装置も包含する。人工股関節用骨頭ボールの圧縮試験は、通常、ＩＳＯ７２０６に規格化された方法で行うことができるが、骨頭ボールと荷重を負荷するロッドとの間で著しい摩擦が生じて、多量の機械的ノイズが発生するため、この圧縮試験の際にＡＥ計測を行うことは困難である。
【００２８】
図１に本発明に係る人工股関節用骨頭ボールの強度保証試験装置の一例を示す。図１の装置は、骨頭の適所に取付けられる２以上のアコースティックエミッションセンサ（図示せず）と、ゴム部材１と、軸方向に沿って分割された先細のテーパー付分割セグメント２と、前記テーパー付分割セグメント２と同じテーパー角を有し、該分割セグメント２の内腔に挿入されるテーパー付ロッド４を有している（図１（ｂ）、（ｃ））。本発明ではテーパー付ロッド４の代わりに、液体媒体（例えば、水、コンプレッサー油など）の圧力によって骨頭ボールの開口部を押し広げることもできる。液体媒体を用いる場合、例えばポリエチレンなどの高分子材料と金属の止め具にて構成された部品であって、外形が上記のテーパー付きロッドと同一形状であり、かつ中空である部品を用いて、これを水圧によって高分子内側から押広げることによって、骨頭ボールを押し広げる力を発生させれば良い。
【００２９】
前記テーパー付分割セグメント２は、開口部を鉛直上向きにして配置される骨頭ボール３の開口部内側に、ゴム部材１を介して、テーパーの先細部が鉛直下向きとなるように接触して配置される（図１（ｃ））。前記テーパー付分割セグメント２は、樹脂、金属、又は樹脂と金属の複合部材からなり、該テーパー付分割セグメント２によって、応力負荷手段（機械的方法又は液体媒体の圧力による方法）と骨頭ボールの開口部の間で発生する摩擦を低減することができ、ＡＥ計測の際のノイズの発生を抑制できる。テーパー付分割セグメント２の摩擦係数は低い方が好ましく、好ましい素材はテフロン（登録商標）、ポリエチレンなどが挙げられる。
【００３０】
テーパー付分割セグメント２の分割数は特に制限されないが、例えば２〜８程度であり、４〜６がより好ましい。またテーパー付分割セグメント２の形状は例えば、中空の円錐台形状であり、テーパー角度（中心線と稜線のなす角度）は被試験体（製品）のテーパー角度に基づいて任意に設定できる。
【００３１】
また、ゴム部材１を介してテーパー付分割セグメント２を骨頭ボール３の開口部内側に配置することによって、開口部内側に負荷した応力を、骨頭ボール３に均一に負荷することができる。ゴム部材１は、例えばウレタンゴム、シリコーンゴム、一般の加硫ゴムなどである。
【００３２】
アコースティックエミッションセンサは、通常２個以上であり、好ましくは４個以上である。該センサを４個以上とする場合、該センサは少なくとも、骨頭ボールの外側最下部に１つ、骨頭ボールの外側開口部付近に等間隔に３つ取付けることが好ましい。このようにすることによって、骨頭ボール中の損傷発生位置をより正確に判定できる。
【００３３】
本願は、２０１１年４月２２日に出願された日本国特許出願第２０１１−９６０３８号に基づく優先権の利益を主張するものである。２０１１年４月２２日に出願された日本国特許出願第２０１１−９６０３８号の明細書の全内容が、本願に参考のため援用される。
【実施例】
【００３４】
以下、実施例を挙げて本発明をより具体的に説明する。本発明は以下の実施例によって制限を受けるものではなく、前記、後記の趣旨に適合し得る範囲で適当に変更を加えて実施することも勿論可能であり、それらはいずれも本発明の技術的範囲に包含される。【００３５】
実施例１
（１）強度保証試験における付加荷重の検討
高純度アルミナ（純度９９．９％以上）を用いて、曲げ試験を行った。試験片形状は３ｍｍ×４ｍｍ×４０ｍｍであり、試験片表面を鏡面仕上げした。曲げ試験は、図２（ａ）に示すように、ＪＩＳ  Ｒ１６０１に準拠した４点曲げ試験であり（内スパン１０ｍｍ、外スパン３０ｍｍ）、水中で試験を行った。試験片の両端には、ＡＥセンサを貼りつけ、試験片中の損傷の発生をＡＥ法でモニタリングした。ＡＥ計測条件は、ゲインでプリアンプ６０ｄＢ、計測閾値はプリアンプ入力換算で１８μＶ、測定周波数範囲は９５〜６６０ｋＨｚとした。【００３６】
１２９本の試験片に対して、クロスヘッドスピード０．１ｍｍ／ｍｉｎで４点曲げ試験を行い、主亀裂形成臨界応力σc（累積ＡＥエネルギーの急増する点での応力）及び破壊強度σBを測定した。また、ＡＥエネルギーが確認される位置の確認（位置評定）を行った。位置評定は、検出したＡＥ波が各センサに到着する時刻の差と、試験体中の音速から決定できるが、ＡＥ波の振幅が小さい場合には誤差が生じる。そこで、より正確な到達時刻の差を算出する方法として、「前田直樹：地震波自動処理システムにおける読み取り及び評価、地震  第３８巻（１９８５）  ３６５−３７９」等の文献に記載されている、ＡＩＣ（Ａｋａｉｋｅ  Ｉｎｆｏｒｍａｔｉｏｎ  Ｃｒｉｔｅｒｉａ）法を用いた。【００３７】
その結果、図２（ｂ）に示すように最終破断以前に累積ＡＥエネルギー急増点を確認できた。強度保証試験の初期ではエネルギーの小さな信号が発生し、その後、急増点において大きな信号が発生した。また急増点が観察された後は、大きなＡＥ信号が試験片の最終破断位置付近に集中していることが確認できた。【００３８】
また、破壊強度σB及び主亀裂形成臨界応力σcの平均値は、それぞれ５７９ＭＰａ、１３８ＭＰａであった。本試験結果より、強度保証試験の負荷荷重を、１００ＭＰａ及び２００ＭＰａと定めた。１００ＭＰａという値は、破壊強度σBの平均値よりも十分に小さく、全試験片の５割に主亀裂が発生した応力であり、２００ＭＰａという値は、全試験片の８割に主亀裂が発生する応力である。【００３９】
（２）強度保証試験
上記（１）と同じ要領で４点曲げ試験及びＡＥ計測をし、強度保証試験を行った。但し、クロスヘッドスピード０．１ｍｍ／ｍｉｎで１００ＭＰａ又は２００ＭＰａまで荷重を負荷し、１００ＭＰａ又は２００ＭＰａに到達した時点で１０秒、１分、３分、１０分保持し、その後、クロスヘッドスピード０．２ｍｍ／ｍｉｎで除荷した。続いて、前記４点曲げ試験(強度保証試験)終了後の各試験片に対して、クロスヘッドスピード０．１ｍｍ／ｍｉｎで再度４点曲げ試験及びＡＥ計測を行い、破壊強度（残留強度）を測定した。【００４０】
結果を表１、表２及び図３、４に示す。図表中、ＴｙｐeＡとは、強度保証試験中にＡＥエネルギー急増点が確認された試験片であり、ＴｙｐｅＢとは、強度保証試験中にＡＥエネルギー急増点が確認されなかった試験片である。表１には、荷重負荷条件と、試験結果の内訳を示し、表２には各試験条件におけるＴｙｐｅ別の平均強度を示している。図３は、表２を棒グラフで表したものである。なお、図３では、１５本の試験片について、強度保証試験を行わず、４点曲げ試験で破壊強度のみを測定した結果も併せて示す。また、図４は全ての試験条件におけるＴｙｐｅＡとＴｙｐｅＢの試験片の残留強度のワイブルプロットである。【００４１】
【表１】
2012144606.tif 000003
【００４２】
【表２】
2012144606.tif 000004
【００４３】
これらの結果から、ＴｙｐeＡはＴｙｐｅＢよりも残留強度が低く、ＴｙｐeＡを不合格として取り除くことによって、破損の有無だけで判断していた従来のプルーフ試験では取り除くことのできなかった低強度の部材を排除できることが分かった。【００４４】
実施例２
本実施例では、図１に示す装置を用いて人工股関節用骨頭ボールの圧縮試験を行った。図１に示す装置は、骨頭の適所に取付けられるアコースティックエミッションセンサ（図示せず）と、ゴム部材１と、軸方向に沿って分割された先細のテーパー付分割セグメント２と、前記テーパー付分割セグメント２と同じテーパー角を有し、該分割セグメント２の内腔に挿入されるテーパー付ロッド４を有している。本実施例において、ゴム部材１はウレタンゴムである。【００４５】
前記テーパー付分割セグメント２は、開口部を鉛直上向きにして配置される骨頭ボール３の開口部内側に、ゴム部材１を介して、テーパーの先細部が鉛直下向きとなるように接触して配置される。骨頭ボールは、実際に臨床で使用されているアルミナ製骨頭ボール（純度９９．９％以上）を用い、前記テーパー付分割セグメント２は中空の円錐台形状であり、材質はステンレス鋼を芯材とし、骨頭ボールと接触する面にテフロンシートをライニングしたものであり、分割数は６である。【００４６】
前記テーパー付ロッド４を、軸方向に押し込むことによってテーパー付分割セグメント２が半径方向に開き、これによって骨頭ボール３に応力を負荷した。アコースティックエミッションセンサは図５に示す通り、前記骨頭ボールの外側最下部に１つ、前記骨頭ボールの外側開口部付近に等間隔に３つ、試験片に直接取付け、ＡＥ法によりモニタリングを行った。図５に示す通り、ＡＥセンサから得られたＡＥ信号は、プリアンプを通して増幅した後、ＡＥアナライザーに転送した。ＡＥ計測条件は、測定ゲイン６０ｄＢ、計測閾値４５ｄＢ（プリアンプ入力換算で約０．１８Ｖ）、測定周波数は２００〜１２００ｋＨｚに設定した。なお、試験前に、テーパー付分割セグメント２、テーパー付ロッド４、ゴム部材１は超音波洗浄を行って大気中で乾燥させ、テーパー付分割セグメント２とテーパー付ロッド４、テーパー付分割セグメント２同士、テーパー付分割セグメント２とゴム部材１とのそれぞれの境界には、摩擦低減のためにテフロンコーティングを施している。【００４７】
上記装置による試験の結果、最終破壊以前に累積ＡＥエネルギー急増点が確認された。また、７００秒付近において累積ＡＥエネルギーの急増が確認され、同時刻において高い振幅を持つＡＥ信号が得られた箇所の位置評定を行った結果、前記ＡＥ信号が得られた箇所は、骨頭ボールの最終破壊位置とほぼ一致しており、骨頭ボールの製品形状においてもＡＥによる損傷確認が可能であることが確認できた。
【産業上の利用可能性】
【００４８】
本発明の強度保証試験によれば、損傷の導入されたセラミックス部品が市場へ流出することを防止でき、使用中におけるセラミックス部品の強度の信頼性を向上できるため、有用である。
【符号の説明】
【００４９】
１  ゴム部材
２  テーパー付分割セグメント
３  骨頭ボール
４  テーパー付ロッド
【図１】
2012144606.tif 000005
【図２】
2012144606.tif 000006
【図３】
2012144606.tif 000007
【図４】
2012144606.tif 000008
【図５】
2012144606.tif 000009
【図６】
2012144606.tif 000010
【国際調査報告】
2012144606.tif 000011
2012144606.tif 000012
2012144606.tif 000013
2012144606.tif 000014